比較例1実施例1においてF−1に代えて、特開平7−324180号公報の合成例1に従い乳化重合法で製造したクロロトリフルオロエチレン/ヒドロキシブチルビニルエーテル/エチルビニルエーテル/シクロヘキシルビニルエーテル/CH2=CHOCH2CH2CH2(CH2CH2O)nHの共重合体水性エマルションを用いたほかは実施例1と同様にして塗料用組成物を調製し、試験片を作製し、特性を調べた。CH2=CHOCH2CH2CH2(CH2CH2O)nHは数平均分子量が約500のものである。合成例2(含フッ素グラフト共重合体(A2)の製造)500mlの4つ口セパラブルフラスコにテトラフルオロエチレン(TFE)、バーサティック酸ビニル(シェル化学社製のベオバー10:VV−10)、4−ヒドロキシブチルビニルエーテル(HBVE)、クロトン酸(49.0/39.5/10.0/1.5モル比)の共重合体(GPCで測定した数平均分子量10,500)のアセトン溶液(固形分65重量%)を142g入れ、攪拌しながら2−イソシアナトエチルメタクリレートを1.80g添加し、60°Cで5時間攪拌した。次にイソプロパノール88.0g、n−ブチルアクリレート(BA)26.7g、アクリル酸(AA)6.96g、ドデシルメルカプタン0.337gを加えてよく攪拌した。この混合溶液に開始剤としてV−65(和光純薬社製の2,2’−アゾビス(2,4−ジメチルバレロニトリル))0.337gを加え、さらに60°Cで2時間攪拌し、つぎに80°Cに温度を上げて1時間攪拌して、含フッ素グラフト共重合体を46.5重量%濃度(固形分)で得た。このものは数平均分子量(Mn)10,500、水酸基価40mgKOH/g、酸価6mgKOH/gであった。合成例3〜4表2に示す単量体を使用したほかは合成例1と同様にして含フッ素グラフト共重合体を製造した。表2中の略号は以下のとおりである。TFE:テトラフルオロエチレンHFP:ヘキサフルオロプロピレンVAc:酢酸ビニルVV−10:ベオバー10。製造例1(水性分散体の製造)300mlフラスコに合成例2で得られた含フッ素グラフト共重合体(A2−1)を50.0g入れ、次にトリエチルアミン2.13gを攪拌しながら加え、さらにゆっくりと水30.0gを攪拌しながら加えたところ、全体が白濁した。この水性分散体の固形分濃度は45.4重量%、含フッ素グラフト共重合体粒子(A2−1)の数平均粒子径は55nmであった。製造例2〜3表3に示す含フッ素グラフト共重合体とトリエチルアミン量を採用したほかは製造例1と同様にして表3に示す含フッ素グラフト共重合体を製造した。実施例2(含フッ素塗料用組成物の調製)100mlポリカップに50gのフッ素樹脂水性分散体(d−1)を入れ、0.5gの増粘剤(プライマルQR708)、0.25gの消泡剤(Byk023)、0.076gの硫酸エステル型アニオン性界面活性剤(日本乳化剤(株)製のNewcol−707SF、固形分30重量%)および5.0gのイオン交換水を加え、ホモディスパーで1000rpmで20分間撹拌し、一晩放置した。これに6.81gのオキシエチレン変性非ブロック型イソシアネート化合物(住友バイエルウレタン(株)製のバイヒジュール3100)、3.5gのメトキシプロピルアセテートを加え、2000rpmで撹拌しながらイオン交換水20gを徐々に加え、約5分間撹拌し、ついでメッシュで濾過して硬化性フッ素樹脂組成物を調製した。この硬化性フッ素樹脂組成物を、あらかじめ溶剤可溶型架橋型フッ素塗料(白)を塗装しサンディング処理したアルミニウム板上に、アプリケーターを用いて塗装して塗板を作製した。この塗板を40°Cで3時間乾燥し、さらに室温で5日間放置して硬化させ試験片とし、つぎの特性を調べた。耐溶剤試験については、実施例1と同じ測定法と評価法を採用した。耐水性と耐雨筋汚染性については、つぎの方法で測定し評価した。耐水性:塗膜を60°Cの温水に24時間間浸漬し、その後に塗膜を目視観察する。異常がない場合をA、若干の白濁、艶引けが見られる場合をB、著しい白濁、艶引けが見られる場合をC、塗膜の溶解が発生している場合をDとする。耐雨筋汚染性:塗膜を水平面に対して45度の角度で屋外に暴露し、1ヶ月後の初期との明度差、および6ヶ月後の明度差を測定する。明度差(ΔE)が0から2未満の場合をA、2以上4未満の場合をB、4以上6未満の場合をC、6以上10未満の場合をD、10以上の場合をEとする。表4に記載の配合(水性フッ素樹脂分散体は50.0g)で実施例2と同様に硬化性フッ素樹脂組成物を調製し、同様にして塗膜の評価を行なった。優れた塗膜を形成することができる。官能基を有するフルオロオレフィン共重合体(A)が、水酸基価が10〜300mgKOH/gで酸価が5〜200mgKOH/gである請求の範囲第1項記載の組成物。フッ素重合体に、ビニル単量体をグラフト重合して得られる官能基含有含フッ素グラフト共重合体を水に分散して得られた官能基含有フッ素樹脂水性エマルションである請求の範囲第1項記載の組成物。前記官能基含有フッ素樹脂が、水酸基、および水溶性または水分散性官能基を有している請求の範囲第1項〜第3項のいずれかに記載の組成物。前記水溶性または水分散性官能基が、アニオン性官能基をアルカリで中和して得られた官能基である請求の範囲第4項記載の組成物。前記水溶性または水分散性官能基が、アニオン性官能基の水溶性または水分散性塩である請求の範囲第4項または第5項記載の組成物。前記アニオン性官能基が、カルボキシル基および/またはスルホン酸基である請求の範囲第5項または第6項記載の組成物。前記水溶性または水分散性塩が、アンモニウム塩、アミン塩またはアルカリ金属塩である請求の範囲第6項または第7項記載の組成物。前記官能基含有フッ素樹脂が、構造単位としてテトラフルオロエチレンおよび/またはヘキサフルオロプロピレンを含んでいる請求の範囲第1項〜第8項のいずれかに記載の組成物。ekouhou.net。